(57)【要約】【課題】リチウム二次電池用負極材料の導電剤として用いられるカーボンナノファイバは、その形状の制約から、充電・放電サイクルにおける負極活物質の膨張・収縮の歪を緩和する効果が不十分であった。容量が大きく、かつ充電・放電サイクル特性に優れたリチウム二次電池用負極材料およびこれを用いたリチウム二次電池を提供する。【解決手段】負極活物質として放電容量の大きいケイ素系材料を用い、かつ、導電剤としてカーボンナノホーンをハイブリッド化することによって負極活物質の容積占有率を十分とることができ、容量が大きくかつ優れた充電・放電サイクル特性を有するリチウム二次電池用負極材料、およびこれを用いたリチウム二次電池を提供することが可能となる。【選択図】図１
2010118330.tif 000002
【特許請求の範囲】
【請求項１】
ケイ素、ケイ素を含む合金、またはケイ素酸化物（ＳｉＯｘ（１≦ｘ＜２））からなる、リチウムイオンの吸蔵放出が可能な負極活物質と、カーボンナノホーンとを備え、平均粒径が２ｎｍ〜１０μｍであることを特徴とするリチウム二次電池用負極材料。
【請求項２】
前記負極活物質は、鉄、マンガン、チタン、銅およびニッケルのうちから選ばれる少なくとも１種の金属とケイ素との合金、または前記合金の酸化物であることを特徴とする請求項１に記載のリチウム二次電池用負極材料。
【請求項３】
前記負極活物質と前記カーボンナノホーンとが複合化された凝集体を含み、
前記凝集体の表面の任意の３μｍ四方の領域に、ケイ素と炭素の両方が存在することを特徴とする請求項１に記載のリチウム二次電池用負極材料。
【請求項４】
前記負極活物質と前記カーボンナノホーンの合計に占めるカーボンナノホーンの重量比率が、１〜５０ｗｔ％であることを特徴とする請求項１に記載のリチウム二次電池用負極材料。
【請求項５】
前記負極活物質の１次粒子の平均粒径が、２〜３００ｎｍであることを特徴とする請求項１に記載のリチウム二次電池用負極材料。
【請求項６】
前記負極活物質と、前記カーボンナノホーンとが、結着材とともに複合化された造粒体を有することを特徴とする請求項５に記載のリチウム二次電池用負極材料。
【請求項７】
炭素、銅、スズ、亜鉛、ニッケルおよび銀のうちから選ばれる少なくとも１種からなる導電助剤を含むことを特徴とする請求項１に記載のリチウム二次電池用負極材料。
【請求項８】
前記負極活物質が、ケイ素酸化物（ＳｉＯｘ（１≦ｘ＜２））であり、直径が０．３〜５．０ｎｍの孔を多数有する多孔質膜であることを特徴とする請求項１に記載のリチウム二次電池用負極材料。
【請求項９】
前記負極活物質は、前記多孔質膜の中にケイ素、またはケイ素を含む合金からなる分散体を有することを特徴とする請求項８に記載のリチウム二次電池用負極材料。
【請求項１０】
前記カーボンナノホーンは、前記分散体の表面に複合化されていることを特徴とする請求項９に記載のリチウム二次電池用負極材料。
【請求項１１】
請求項１ないし請求項１０のいずれか１項に記載のリチウム二次電池用負極材料を用いたリチウム二次電池用負極。
【請求項１２】
リチウムイオンを吸蔵および放出可能な正極と、
請求項１１に記載の負極と、
前記正極と前記負極との間に配置されたセパレータとを有し、
リチウムイオン伝導性を有する電解液または電解質中に、前記正極と前記負極と前記セパレータとを設けたことを特徴とするリチウム二次電池。
【請求項１３】
シリコンを含む金属アルコキシド、アルコール、カーボンナノホーン、および酸またはアルカリからなる触媒を含む酸化物前躯体溶液を混合する混合工程と、
前記酸化物前躯体溶液を攪拌しながら所定時間、所定温度に保つ反応工程と
を有することを特徴とするリチウム二次電池用負極材料の製造方法。
【請求項１４】
前記混合工程の後に、前記酸化物前躯体溶液にケイ素あるいはケイ素合金からなる分散体を混合する工程
をさらに備えることを特徴とする請求項１３に記載のリチウム二次電池用負極材料の製造方法。
【請求項１５】
前記分散体は、前記カーボンナノホーンと複合化されていることを特徴とする請求項１４に記載のリチウム二次電池用負極材料の製造方法。
【請求項１６】
前記金属アルコキシドは常温で液体であることを特徴とする請求項１３ないし請求項１５のいずれか１項に記載のリチウム二次電池用負極材料の製造方法。
【請求項１７】
前記金属アルコキシドは、テトラエトキシシランＳｉ（ＯＣ２Ｈ５）４、テトラメトキシシランＳｉ（ＯＣＨ３）４、テトライソブトキシシランＳｉ（ｉ−ＯＣ３Ｈ７）４、のうちから選ばれる少なくとも１種であることを特徴とする請求項１６に記載のリチウム二次電池用負極材料の製造方法。
【請求項１８】
請求項１３ないし請求項１７のいずれか１項に記載の製造方法によって製造された前記リチウム二次電池用負極材料を集電体に塗布し乾燥する工程を有することを特徴とするリチウム二次電池用負極の製造方法。
【発明の詳細な説明】
【技術分野】
【０００１】
本発明は、リチウム二次電池用のカーボンハイブリッド負極材料に関するものであり、特にリチウムの吸蔵・放出時に生じる歪みを十分に緩和することができるカーボンハイブリッド負極材料、それを用いたリチウム二次電池、リチウム二次電池用負極材料の製造方法、およびリチウム二次電池用負極の製造方法に関するものである。
【背景技術】
【０００２】
近年、携帯電話やノート型パソコン等の小型軽量化および高性能化に伴って、これらの機器に用いられる二次電池として、軽量、かつ充電容量の大きいリチウム電池が広く使用されている。
リチウム電池の負極材料として、カーボン系材料（グラファイトカーボン、ハードカーボン等）が使用されているが、単位重量あたりの容量（以下、重量容量密度という）が３７０ｍＡｈ／ｇ程度であり、更なる大容量化が求められている。
【０００３】
現在、炭素系材料に代わる負極活物質としては、リチウムと合金化する多くの材料、特にケイ素（Ｓｉ）、スズ（Ｓｎ）およびその酸化物や合金が広く検討されている。しかし、これらの材料を負極活物質に用いた場合、充電・放電サイクルを繰り返した際の負極の体積変化により、歪みが発生しクラックが発生したり剥離が生じたりして、結果として導電性が低下してしまうため、十分な充電・放電サイクル特性が得られない。
【０００４】
特許文献１には、リチウムイオンを吸蔵・放出可能な含ケイ素粒子の表面に、カーボンナノファイバ（ＣＮＦ）を固着させ、さらに膨張収縮緩衝材を含む合剤層を形成することによって、充電・放電サイクルにおける負極活物質の膨張・収縮を緩和し、導電性低下を抑制する発明が記載されている。
【先行技術文献】
【特許文献】
【０００５】
【特許文献１】特開２００７−１６５０７９号公報
【発明の概要】
【発明が解決しようとする課題】
【０００６】
しかしながら、上記のような方法では、高性能化（大容量化）のためにサブミクロン以下に小径粒子化した負極活物質とファイバストラクチャであるカーボンナノファイバを複合させるため、負極活物質粒子の容積占有率を十分に取れないという問題があった。さらに、カーボンナノファイバはその形状の制約から、充電・放電サイクルにおける負極活物質の膨張・収縮の歪みを緩和する効果が不十分であった。
【０００７】
本発明は、容量が大きく、かつ充電・放電サイクル特性に優れたリチウム二次電池用負極材料およびこれを用いたリチウム二次電池を提供することを目的とする。
【課題を解決するための手段】
【０００８】
上記の課題を解決するため、請求項１に係る発明は、ケイ素、ケイ素を含む合金、またはケイ素酸化物（ＳｉＯｘ（１≦ｘ＜２））からなる、リチウムイオンの吸蔵放出が可能な負極活物質と、カーボンナノホーンとを備え、平均粒径が２ｎｍ〜１０μｍであることを特徴とするリチウム二次電池用負極材料である。
【０００９】
また、請求項２に係る発明は、前記負極活物質は、鉄、マンガン、チタン、銅およびニッケルのうち少なくとも１種の金属とケイ素との合金、または前記合金の酸化物であることを特徴とする請求項１に記載のリチウム二次電池用負極材料である。
【００１０】
また、請求項３に係る発明は、前記負極活物質と前記カーボンナノホーンとが複合化された凝集体を含み、前記凝集体の表面の任意の３μｍ四方の領域に、ケイ素と炭素の両方が存在することを特徴とする請求項１に記載のリチウム二次電池用負極材料である。
【００１１】
また、請求項４に係る発明は、前記負極活物質と前記カーボンナノホーンの合計に占めるカーボンナノホーンの重量比率が、１〜５０ｗｔ％であることを特徴とする請求項１に記載のリチウム二次電池用負極材料である。
【００１２】
また、請求項５に係る発明は、前記負極活物質の１次粒子の平均粒径が、２〜３００ｎｍであることを特徴とする請求項1に記載のリチウム二次電池用負極材料である。
【００１３】
また、請求項６に係る発明は、前記負極活物質と、前記カーボンナノホーンとが、結着材とともに複合化された造粒体を有することを特徴とする請求項５に記載のリチウム二次電池用負極材料である。
【００１４】
また、請求項７に係る発明は、炭素、銅、スズ、亜鉛、ニッケルおよび銀のうちから選ばれる少なくとも１種からなる導電助剤を含むことを特徴とする請求項１に記載のリチウム二次電池用負極材料である。
【００１５】
また、請求項８に係る発明は、前記負極活物質が、ケイ素酸化物（ＳｉＯｘ（１≦ｘ＜２））であり、直径が０．３〜５．０ｎｍの孔を多数有する多孔質膜であることを特徴とする請求項１に記載のリチウム二次電池用負極材料である。
【００１６】
また、請求項９に係る発明は、前記負極活物質は、前記多孔質膜の中にケイ素、またはケイ素を含む合金からなる分散体を有することを特徴とする請求項８に記載のリチウム二次電池用負極材料である。
【００１７】
また、請求項１０に係る発明は、前記カーボンナノホーンは、前記分散体の表面に複合化されていることを特徴とする請求項９に記載のリチウム二次電池用負極材料である。
【００１８】
また、請求項１１に係る発明は、請求項１ないし請求項１０のいずれか１項に記載のリチウム二次電池用負極材料を用いたリチウム二次電池用負極である。
【００１９】
また、請求項１２に係る発明は、リチウムイオンを吸蔵および放出可能な正極と、請求項１１に記載の負極と、前記正極と前記負極との間に配置されたセパレータとを有し、リチウムイオン伝導性を有する電解液または電解質中に、前記正極と前記負極と前記セパレータとを設けたことを特徴とするリチウム二次電池である。
【００２０】
また、請求項１３に係る発明は、シリコンを含む金属アルコキシド、アルコール、カーボンナノホーン、および酸またはアルカリからなる触媒を含む酸化物前躯体溶液を混合する混合工程と、前記酸化物前躯体溶液を攪拌しながら所定時間、所定温度に保つ反応工程とを有することを特徴とするリチウム二次電池用負極材料の製造方法である。
【００２１】
また、請求項１４に係る発明は、前記混合工程の後に前記酸化物前躯体溶液にケイ素あるいはケイ素合金からなる分散体を混合する工程をさらに備えることを特徴とする請求項１２に記載のリチウム二次電池用負極材料の製造方法である。
【００２２】
また、請求項１５に係る発明は、前記分散体は、前記カーボンナノホーンと複合化されていることを特徴とする請求項１４に記載のリチウム二次電池用負極材料の製造方法である。
【００２３】
また、請求項１６に係る発明は、前記金属アルコキシドは常温で液体であることを特徴とする請求項１３ないし請求項１５のいずれか１項に記載のリチウム二次電池用負極材料の製造方法である。
【００２４】
また、請求項１７に係る発明は、前記金属アルコキシドは、テトラエトキシシランＳｉ（ＯＣ２Ｈ５）４、テトラメトキシシランＳｉ（ＯＣＨ３）４、テトライソブトキシシランＳｉ（ｉ−ＯＣ３Ｈ７）４、のうちから選ばれる少なくとも１種であることを特徴とする請求項１６に記載のリチウム二次電池用負極材料の製造方法である。
【００２５】
また、請求項１８に係る発明は、請求項１３ないし請求項１７のいずれか１項に記載の製造方法によって製造された前記リチウム二次電池用負極材料を集電体に塗布し乾燥する工程を有することを特徴とするリチウム二次電池用負極の製造方法である。
【発明の効果】
【００２６】
本発明によれば、カーボン系材料よりも重量容量密度の大きいケイ素、ケイ素を含む合金、またはケイ素酸化物（ＳｉＯｘ（１≦ｘ＜２））を負極活物質とし、導電助剤および負極活物質の膨張収縮緩衝材として、嵩密度の高いカーボンナノホーンを用いているため、容量が大きく、かつ充電・放電サイクル特性に優れたリチウム二次電池用負極材料およびこれを用いたリチウム二次電池を得ることが可能となる。
【図面の簡単な説明】
【００２７】
【図１】（ａ）実施例１２に係る複合化前の負極活物質のＳＥＭ像、（ｂ）は図１（ａ）の高倍率での像、（ｃ）複合化後の負極活物質のＳＥＭ像、（ｄ）図１（ｃ）の高倍率での像。
【図２】（ａ）〜（ｄ）実施例１２に係る負極活物質のＳＥＭ−ＥＤＸ分析結果。
【図３】実施例１３に係る負極活物質のＳＥＭ−ＥＤＸ分析結果、（ａ）ＳＥＭ像、（ｂ）ＥＤＸによる元素分析結果、（ｃ）炭素のマッピング、（ｄ）シリコンのマッピング
【図４】実施例１５に係る負極活物質のＳＥＭ−ＥＤＸ分析結果。（ａ）ＳＥＭ像、（ｂ）ＥＤＸによる元素分析結果、（ｃ）炭素のマッピング、（ｄ）鉄のマッピング、（ｅ）シリコンのマッピング
【発明を実施するための形態】
【００２８】
本発明のリチウム二次電池用負極材料は、ケイ素（Ｓｉ）、Ｓｉを含む合金またはＳｉ酸化物と、カーボンナノホーン（ＣＮＨ）とを備えたことを特徴とするリチウム二次電池用負極材料である。
【００２９】
以下、本発明のリチウム二次電池用負極材料について詳細に説明する。
〔１〕負極材料
（１−１）負極活物質
本発明のリチウム二次電池用負極材料は、負極活物質として、リチウムイオンの吸蔵・放出が可能なケイ素、ケイ素を含む合金またはケイ素酸化物を使用することができる。Ｓｉ系の負極活物質は、炭素系の負極活物質と比較して単位体積あたりの理論放電容量が７倍以上であり、リチウム二次電池の大容量化が可能となる。
【００３０】
負極活物質としては、ゾル−ゲル法によって生成されたＳｉＯｘ多孔質膜を使用することがより好ましい。ゾル−ゲル法によって生成されたＳｉＯｘ（１≦ｘ＜２）多孔質膜は、０．３ｎｍ〜５．０ｎｍ程度の径の孔を有しており、ＳｉＯｘ（１≦ｘ＜２）が負極活物質として作用するとともに、充電・放電サイクルにおける負極活物質の膨張・収縮の歪みを緩和する効果がある。
【００３１】
また、負極活物質としては、ケイ素あるいは、鉄、マンガン、チタン、銅およびニッケルのうちから選ばれる少なくとも１種の金属とケイ素との合金、およびこれらの合金の酸化物であってもよく、これらの材料でもカーボン系材料に比べて高容量化が可能となる。
【００３２】
また、負極活物質であるケイ素あるいは、鉄、マンガン、チタン、銅およびニッケルのうち少なくとも１種選ばれる金属とケイ素との合金は、カーボンナノホーンと複合化して多孔質膜中に分散して存在するため、導電性ネットワークが安定して保持され高容量を維持する効果があるとともに、充電・放電サイクルにおける負極活物質の膨張・収縮が多孔質膜に吸収・緩和されて、充電・放電サイクル特性が優れる効果がある。
【００３３】
また、負極活物質とカーボンナノホーンとを、メカノケミカル法により複合化した凝集体を作製し、この凝集体を負極材料に用いても良い。メカノケミカル法により複合化した凝集体は、ナノレベルで均一に負極活物質とカーボンナノホーンが混合しており、凝集体表面をＳＥＭ−ＥＤＸでマッピングすると、任意の３μｍ四方の領域で、炭素とシリコンの両方が検出される。
【００３４】
また、負極活物質は、粒径１〜１０μｍの破砕されたシリコン粉末であってもよい。このようなシリコン粉末は、コストが低廉である。さらに、シリコン粉末の表面にカーボンナノホーンをメカノケミカル法により複合化しても、銅やニッケルなどの金属で無電解めっきを行ってもよい。カーボンナノホーンをメカノケミカル法により複合化したり、無電解めっきを行ったりしたシリコン粉末は、表面の導電助剤により導電性とサイクル特性に優れ、活物質がシリコンであるため重量容量密度が高い負極活物質となる。
【００３５】
また、負極活物質は、平均粒径２〜３００ｎｍのシリコンナノ粒子であってもよい。シリコンナノ粒子は無電解めっきが難しいが、粉末状態でのメカノケミカル法により、表面に導電性を付与することができる。特にカーボンナノホーンをメカノケミカル法により複合化することが高容量化に好適である。このようなシリコンナノ粒子は、粒径が小さいため微粉化しにくくサイクル特性に優れ、シリコンであるため重量容量密度の高い負極活物質となる。
【００３６】
微粒子は通常は凝集して存在しているので、負極活物質の平均粒径は、ここでは一次粒子の平均粒径を指す。粒子の計測は、電子顕微鏡（ＳＥＭ）の画像情報と動的光散乱光度計（ＤＬＳ）の体積基準メディアン径を併用する。平均粒径は、ＳＥＭ画像によりあらかじめ粒子形状を確認し、画像解析ソフトウェア（例えば、旭化成エンジニアリング製「Ａ像くん」（登録商標））で粒径を求めたり、粒子を溶媒に分散してＤＬＳ（例えば、大塚電子製ＤＬＳ−８０００）により測定したりすることが可能である。微粒子が十分に分散しており、凝集していなければ、ＳＥＭとＤＬＳでほぼ同じ測定結果が得られる。また、負極活物質の形状が、アセチレンブラックのような高度に発達したストラクチャー形状である場合にも、ここでは一次粒径で平均粒径を定義し、ＳＥＭ写真の画像解析で平均粒径を求めることができる。
【００３７】
なお、上記の負極活物質とカーボンナノホーンとを、結着材とともに複合化した造粒体を負極活物質として用いてもよい。また、造粒体には炭素、銅、スズ、亜鉛、ニッケルおよび銀のうちから選ばれる少なくとも１種からなる導電助剤を含めてもよい。造粒体の直径は０．２μｍから１０μｍであることが好ましい。結着剤としては、ポリフッ化ビニリデン（ＰＶｄＦ）、スチレンブタジエンゴム（ＳＢＲ）などのフッ素樹脂やゴム系材料などが用いられる。ナノサイズの粒子を造粒体として取り扱うことで、電解液からの見かけの表面積を減らすことができ、電解液との不可逆反応を低減することができる。
【００３８】
造粒体の作製は、乾式と湿式の一般的な造粒方法を用いることができるが、例えば、乾式では圧縮とせん断力をかけるメカニカルアロイング法や、気流中で粉体同士を高速で衝突させるハイブリダイゼーション法がある。さらに、湿式ではスプレードライヤー法や無電解めっき法を単独あるいは組み合わせて用いることができる。例えば、負極活物質とカーボンナノホーンとをメカノケミカル法により複合化した凝集体を、ＰＶｄＦ等の結着剤を含むノルマルメチルピロリドン（ＮＭＰ）等の溶媒に分散させて、サスペンションとして所定のサイズとなるようにスプレードライ法により造粒する方法がある。また、銅の無電解めっき法により上記の造粒体に導電性を付与することによって不可逆容量を低減することができる。
【００３９】
（１−２）カーボンナノホーン（以下、ＣＮＨという）
本発明のリチウム二次電池用負極材料は、充電・放電サイクルにおける負極活物質の膨張・収縮の歪を十分に緩和するとともに、導電性ネットワークを安定して維持させるために、導電助剤としてＣＮＨを分散させている。ここで、ＣＮＨとは、グラフェンシートを円錐形に丸めた構造をしており、実際の形態は多数のＣＮＨが頂点を外側に向けて、放射状のウニのような形態の集合体として存在する。ＣＮＨのウニ様集合体の外径は５０ｎｍ〜２５０ｎｍ程度である。特に、平均粒径８０ｎｍ程度のＣＮＨが好ましい。
【００４０】
また、負極活物質とカーボンナノホーンの合計に占めるカーボンナノホーンの重量比率が、１〜５０ｗｔ％であることが好ましく、より好ましくは、３〜３０ｗｔ％である。
【００４１】
ＣＮＨは、グラファイトやカーボンナノチューブとは異なり、３次元構造を有しているため、弾力性を備え、かつ、ファイバ系のカーボン材料よりも嵩密度が高く、負極活物質の容積占有率を高くとることができる。このため、負極活物質にＣＮＨを分散させることによって、充電・放電サイクルにおける負極活物質の膨張・収縮の歪を十分に緩和することができるとともに導電性ネットワークが安定して維持されるために、優れたサイクル特性を得ることができる。
【００４２】
（１−３）導電助剤
リチウム二次電池用負極材料は、さらに導電助剤を含んでいてもよい。導電助剤は、炭素、銅、スズ、亜鉛、ニッケル、銀からなる群より選ばれた少なくとも１種の導電性物質からなる粉末である。炭素、銅、スズ、亜鉛、ニッケル、銀の単体の粉末でもよいし、それぞれの合金の粉末でもよい。例えば、炭素系の導電助剤としては、アセチレンブラックやケッチェンブラックなどの一般的なカーボンブラックを使用できる。また、導電助剤はこれらの導電性物質のナノワイヤーでもよく、カーボンファイバー、カーボンナノチューブ、銅ナノワイヤー、ニッケルナノワイヤーなどを用いることができる。
【００４３】
〔２〕リチウム二次電池
以下、リチウム二次電池について説明する。リチウム二次電池の主構成物は、上述したリチウム二次電池用負極材料からなる負極、正極、電解液、およびセパレータからなる。構成としては、一般にシート状の正極、セパレータ、シート状の負極をこの順に積層して、正極と負極が電気的に分離されるようにして、円筒形、四角形等の種々の容器の中に収納される。
【００４４】
（２−１）負極
本発明のリチウム二次電池用負極材料を用いた負極は、負極集電体上に形成され、正極におけるリチウムの吸蔵・放出量のバランスを考慮して厚み、面積が適宜設定される。
リチウム二次電池用負極材料をゾル−ゲル法を用いて製造する方法は以下のとおりである。
【００４５】
（酸化物前駆体混合工程）
第一の工程は、金属アルコキシドとアルコールと触媒を含む酸化物前躯体溶液を混合する工程である。金属アルコキシドとは一般式Ｍ（ＯＲ）ｎで表されるもので、ＭはＳｉ、Ｔｉ、Ｂ、Ｇｅなどの金属であり、Ｒはアルキル基、ｎは金属元素の酸化数である。最も一般的に使用される金属アルコキシドは常温で液体のＳｉ（ＯＣ２Ｈ５）４である。常温で液体の金属アルコキシドとして、Ｓｉ（ＯＣＨ３）４、Ｓｉ（ｉ−ＯＣ３Ｈ７）４、Ｔｉ（ＯＣ２Ｈ５）４、Ｂ（ＯＣＨ３）３、Ｇｅ（ＯＣ２Ｈ５）４などがある。金属アルコキシドは常温で液体のものと固体のもの存在するが、常温で液体であれば、酸化物前躯体溶液の調整に好適である。また、アルコールは、メタノール、エタノール、プロパノール、ブタノールなどが主に使われる。触媒としては、塩酸、硫酸、硝酸、酢酸、フッ酸等の酸のほか、処理後に揮発除去できるアルカリのアンモニアを使用することができる。酸を触媒として使用するときには、金属アルコキシドの加水分解反応は求電子反応となり、アルカリを触媒として使用する場合は水酸化イオンが金属アルコキシドの金属に対して求核反応となる。
【００４６】
酸触媒を使用した場合の、最も一般的な反応は下記のようになる。
nSi(OC2H5)4  ＋  4nH2O  →  nSi(OH)4  ＋  4nC2H5OH    （式１）
生成したＳｉ（ＯＨ）４は反応性に富み、次式によって固体のＳｉＯ２となる。
nSi(OH)4  →  nSiO2  ＋  2nH2O                      （式２）
したがって、全体としては下記の反応式となる。
nSi(OC2H5)4  ＋  2nH2O  →  nSiO2  ＋  4nC2H5OH      （式３）
【００４７】
酸化物前躯体溶液は上記の反応例で表現されるが、実際の最終的な生成物はＳｉＯｘ（１≦ｘ＜２）となり、全てのＳｉが（式３）で表示されるＳｉＯ２となるわけではない。ＳｉＯ自身が負極の活物質になるとともに、Ｌｉと反応しない過剰酸素（Ｏ）のサイトはＬｉの吸蔵、放出反応のバッファーとなる。
【００４８】
（反応工程）
第二の工程は、前記酸化物前躯体溶液を攪拌しながら所定の時間、所定の温度に保つ工程である。前記酸化物前躯体溶液を室温から８０℃の条件で、還流下で攪拌すると、金属アルコキシドの加水分解（式１）と縮重合（式２）が進行して、金属酸化物の粒子が生成して溶液はゾルとなる。加水分解と縮重合は温度が高いほど早く進行し、また、生成物であるアルコールを除去することでも反応を速めることができる。第一の工程で得た酸化物前躯体溶液を室温から８０℃の温度に保つことで、好適なゲル状のスラリーを得ることができる。また、ゲル状のスラリーは、温度が高いほど短時間で生成する傾向があるため、反応時間は１時間から１０日程度まで、目的に応じて調節することができる。スラリーの粘性は、水分量や反応温度、反応時間等により、適宜調整することが可能である。
【００４９】
（負極形成工程）
第三の工程は、第二の工程でスラリー状となった酸化物前躯体溶液を集電体に塗布し乾燥する工程である。この工程では、銅箔やステンレス板などの集電体を酸化物前躯体溶液に浸漬して乾燥を繰り返す方法や、自動塗工装置のドクターブレード等を用いて所定の厚み（例えば０．０１〜１ｍｍ）となるように、前記酸化物前躯体溶液を均一に塗布し、乾燥することによって水分が除去され、全体が多孔質状に固まったゲルとなる。以上の工程により、リチウム二次電池用負極を製造することができる。
【００５０】
なお、本願発明のリチウム二次電池用負極は、ゾル−ゲル法による製造方法に限定されず、様々な方法、例えば下記のようなスラリー法でも製造することができる。
リチウムイオンの吸蔵放出が可能な、ケイ素、ケイ素を含む合金、または一酸化ケイ素（ＳｉＯ）を含むケイ素酸化物（ＳｉＯｘ（１≦ｘ＜２））の少なくとも１種の負極活物質と、カーボンナノホーンや公知のアセチレンブラック等の導電助剤と、粒子と集電体、あるいは粒子同士を結着させるポリフッ化ビニリデン（ＰＶＤＦ）やスチレンブタジエンラバー（ＳＢＲ）エマルジョン等の結着剤と、カルボキシメチルセルロースナトリウム（ＣＭＣ）等の溶液の粘性を調整する増粘剤を所定の割合で配合し、水あるいは溶剤を混合してスラリーを作製する。さらに、得られたスラリーを、自動塗工装置のドクターブレード等を用いて集電体用銅箔上に所定の厚みで塗布し、乾燥させた後にロールで圧延して厚みを調整してリチウム二次電池用負極を製造する。
【００５１】
なお、リチウムイオンの吸蔵放出が可能な、ケイ素、ケイ素を含む合金、または一酸化ケイ素（ＳｉＯ）を含むケイ素酸化物（ＳｉＯｘ（１≦ｘ＜２））の少なくとも１種の負極活物質と、カーボンナノホーンを、メカノケミカル法により複合化した凝集体を、上述のスラリー法に適用して、リチウム二次電池用負極を製造してもよい。メカノケミカル法は、負極活物質とカーボンナノホーンに、圧縮力、せん断力などの機械的エネルギーを加えることで、負極活物質とカーボンナノホーンにメカノケミカル固相反応を促進する方法である。メカノケミカル法により、負極活物質とカーボンナノホーンは、得られた凝集体がナノレベルの均一さで混合された、平均粒径が数μｍの凝集体となる。
【００５２】
（２−２）正極
正極活物質材料としては、公知のリチウム含有遷移金属酸化物を使用することができる。具体的にはＴｉ、Ｖ、Ｃｒ、Ｍｎ、Ｆｅ、Ｃｏ、Ｎｉ、およびＭｏから選ばれる少なくとも１種の遷移金属元素とリチウムとを主として含有する酸化物等であって、さらに具体的にはＬｉＭｎ２Ｏ４、ＬｉＣｏＯ２、ＬｉＮｉＯ２、ＬｉＦｅＯ２、Ｖ２Ｏ５、ＴｉＳ、ＭｏＳ等を挙げることができる。正極は、一般には正極活物質材料、炭素繊維、およびバインダー材料を混合後、アルミニウム箔等の集電体に塗布し、乾燥、プレスすることによって所定の厚み、面積、密度に形成される。
【００５３】
（２−３）電解液
リチウムイオン電池、Ｌｉポリマー電池などにおける電解液および電解質には、有機電解液（非水系電解液）、無機固体電解質、高分子固体電解質等が使用できる。
有機電解液の溶媒の具体例として、エチレンカーボネート、プロピレンカーボネート、ブチレンカーボネート、ジエチルカーボネート、ジメチルカーボネート、メチルエチルカーボネート等のカーボネート；ジエチルエーテル、ジブチルエーテル、エチレングリコールジメチルエーテル、エチレングリコールジエチルエーテル、エチレングリコールジブチルエーテル、ジエチレングリコールジメチルエーテル等のエーテル；ベンゾニトリル、アセトニトリル、テトラヒドロフラン、２−メチルテトラヒドロフラン、γ―ブチロラクトン、ジオキソラン、４−メチルジオキソラン、Ｎ，Ｎ−ジメチルホルムアミド、ジメチルアセトアミド、ジメチルクロロベンゼン、ニトロベンゼン等の非プロトン性溶媒、あるいはこれらの溶媒のうちの２種以上を混合した混合溶媒が挙げられる。
【００５４】
有機電解液の電解質には、ＬｉＰＦ６、ＬｉＣｌＯ４、ＬｉＢＦ４、ＬｉＡｌＯ４、ＬｉＡｌＣｌ４、ＬｉＳｂＦ６、ＬｉＳＣＮ、ＬｉＣｌ、ＬｉＣＦ３ＳＯ３、ＬｉＣＦ３ＣＯ３、ＬｉＣ４Ｆ９ＳＯ３、ＬｉＮ（ＣＦ３ＳＯ２）２等のリチウム塩からなる電解質の１種または２種以上を混合させたものを用いることができる。また、上記の有機電解液に代えて高分子固体電解質を用いる場合には、リチウムイオンに対するイオン導電性の高い高分子である、ポリエチレンオキサイド、ポリプロピレンオキサイド、ポリエチレンイミン等を用いることができる。
【００５５】
（２−４）セパレータ
セパレータとしては、薄さと高強度の観点から、ポリエチレンやポリプロピレン等のオレフィン系多孔質フィルムを用いることができる。多孔度は、イオン伝導の観点から３０〜８０％が好ましい。また、セパレータの厚みは、イオン伝導性、電池容量の観点から５〜５０μｍが好ましい。
【００５６】
電池の構造としては特に限定されることはなく、正極、負極、セパレータを単層または複層としたペーパー型電池、積層型電池、または正極、負極、セパレータをロール状に巻いた円筒状電池等であってもよい。
【実施例】
【００５７】
以下、実施例により本発明を具体的に説明するが、本発明は以下の実施例に限定されるものではない。本実施例で使用したリチウム二次電池用負極材料を以下に記載する
（実施例１）
（ｉ）塗布溶液の調製
テトラエトキシシラン（ＴＥＯＳ：Ｓｉ（ＯＣ２Ｈ５）４、分子量２０８．３３）５２ｇ、エタノール５６ｇを氷浴中ビーカーにて混合する。次いで、この溶液に、カーボンナノホーン（ＣＮＨ）１ｇをあらかじめアセトンで湿潤させた後に、分散のための純水１００ｇを加えた溶液を混合する。さらに、酸触媒として濃硝酸２ｇを追加し、３０分以上攪拌する。溶液をフラスコに移し、８０℃のオイルバス中で３時間攪拌した後、攪拌しながら室温まで冷却して塗布溶液を得る。
ここで、ＣＮＨは、ＮＥＣ（株）製の単層ＣＮＨ（含有割合８０体積％以上）である。
（ｉｉ）負極の作製
幅５０ｍｍ、長さ１００ｍｍ、厚さ１０μｍの集電体用銅箔上に、上記の塗布溶液を塗布し、大気中で１５０℃１時間かけて乾燥させた。この乾燥により溶媒が除去され、ＣＮＨ分散多孔質シリカ膜が得られる。
上記の塗布・乾燥を５回繰り返し、集電体用銅箔上に厚さ１０μｍのＣＮＨ分散多孔質シリカ膜を形成し、さらにこの膜上にスパッタリングによって厚さ１μｍのカーボン膜を形成して導電層とし、実施例１のリチウム二次電池用負極を得た。
【００５８】
（ｉｉｉ）特性評価
上記の負極と、ＬｉＰＯＮ固体電解質と、金属Ｌｉ箔対照電極を用いてリチウム二次電池を構成し、充放電特性を調べた。特性の評価は、初回の放電容量および５０サイクルの充電・放電後の放電容量を測定し、放電容量の維持率を算出することによって行った。放電容量は、有効な活物質Ｓｉを基準として、設計値を１２００ｍＡｈ／ｇとした。まず、２５℃環境下において、電流値を０．２Ｃ、電圧値を０．０２Ｖまで定電流定電圧条件で充電を行い、電流値が０．０５Ｃに低下した時点で充電を停止した。次いで、電流値０．２Ｃの条件で、金属Ｌｉに対する電圧が１．５Ｖとなるまで放電を行い、０．２Ｃ初期放電容量を測定した。なお、１Ｃとは、１時間で満充電できる電流値である。また、充電と放電はともに２５℃環境下において行った。次いで、０．２Ｃでの充放電速度で上記充放電を５０サイクル繰り返した。０．２Ｃ初期放電容量に対する、充放電を５０サイクル繰り返したときの放電容量の割合を百分率で求め、容量維持率とした。
【００５９】
（実施例２）
（ｉ）塗布溶液の調製
テトラエトキシシラン（ＴＥＯＳ：Ｓｉ（ＯＣ２Ｈ５）４、分子量２０８．３３）２６ｇ、エタノール５６ｇを氷浴中ビーカーにて混合する。次いで、この溶液に、Ｓｉ粒子（Ｈｅｆｅｉ  Ｋａｉ’ｅｒ  ＮａｎｏＴｅｃｈ製、平均粒径６０ｎｍ）５ｇとカーボンナノホーン（ＮＥＣ（株）製、単層ＣＮＨ（含有割合８０体積％以上））５ｇとをあらかじめアセトンで湿潤させ、十分混練させた後に、分散のための純水１００ｇを加えた溶液を混合する。さらに、アルカリ触媒として２８ｗｔ％のアンモニア水３６ｇを混合した溶液を追加し、３０分以上攪拌する。溶液をフラスコに移し、８０℃のオイルバス中で３時間攪拌混合した後、攪拌しながら室温まで冷却して塗布溶液を得る。
（ｉｉ）負極の作製
幅２１０ｍｍ、長さ２９５ｍｍ、厚さ１０μｍの集電体用銅箔上に、自動塗工装置（テスター産業（株）製、ＰＩ−１２１０型）を用いドクターブレードタイプアプリケーターでギャップ５０μｍの条件でスラリー状の上記の塗布溶液を塗工し、大気中で１５０℃１時間かけて乾燥させた。乾燥後、ロールプレスで調厚し、膜厚１５μｍとした。この乾燥により溶媒が除去され、ＣＮＨ分散多孔質シリカ膜が得られる。さらにこの膜上にスパッタリングによって厚さ１μｍのカーボン膜を形成して導電層とし、実施例２のリチウム二次電池用負極を得た。
（ｉｉｉ）特性評価は実施例１と同じである。
【００６０】
（実施例３〜７）
本発明の他の実施例３〜７として、リチウム二次電池用負極材料の活物質としてＳｉＯｘを用い、さらに容量を増加させるために分散体としてケイ素を含む合金（ＳｉＭｙ（ただし０＜ｙ≦０．５、ＭはＦｅ、Ｍｎ、Ｔｉ、Ｃｕ、Ｎｉ））の粒子を用いた場合について説明する。
本実施例に係る負極の製造方法は、下記のとおりである。
【００６１】
（ｉ）塗布溶液の調製
ＳｉとＭがモル比で３：１となるように秤量した後、アーク溶解法によりＳｉ合金粉末からなるボタン試料を作製した。その後、ボタン試料をステンレス乳鉢で粗粉砕した後、Ａｒガス雰囲気下クロスビーターミルで微粉砕し、ＡＳＴＭメッシュ２００番（目開き７５μｍ）等でふるいにかけた後、さらに平均粒径が５μｍの粉末に分級して分散体を作製した。
【００６２】
その後、テトラエトキシシラン（ＴＥＯＳ：Ｓｉ（ＯＣ２Ｈ５）４、分子量２０８．３３）２６ｇ、エタノール５６ｇを氷浴中ビーカーにて攪拌混合する。次いで、この溶液に、ケイ素を含む合金（ＳｉＭｙ（０＜ｙ≦０．５）、ＭはＦｅ、Ｍｎ、Ｔｉ、Ｃｕ、Ｎｉ）よりなる平均粒径５μｍのＳｉ合金粉末５ｇとカーボンナノホーン（ＮＥＣ（株）製、単層ＣＮＨ（含有割合８０体積％以上））５ｇとをあらかじめボールミルで十分に攪拌（ハイブリッド化）した複合材を混合し、分散のための純水１００ｇを加えた溶液を混合する。さらに、アルカリ触媒として２８ｗｔ％のアンモニア水３６ｇを混合した溶液を追加し、３０分以上攪拌する。溶液をフラスコに移し、８０℃のオイルバス中で３時間攪拌混合した後、攪拌しながら室温まで冷却して塗布溶液を得る。
【００６３】
（ｉｉ）負極の作製
幅２１０ｍｍ、長さ２９５ｍｍ、厚さ１０μｍの集電体用銅箔上に、自動塗工装置（ＰＩ−１２１０型、テスター産業（株）製）を用いドクターブレードタイプアプリケーターでギャップ８０μｍの条件でスラリー状の上記の塗布溶液を塗工し、大気中で１５０℃１時間かけて乾燥させた。この乾燥により溶媒が除去され、ＣＮＨ分散多孔質シリカ膜が得られる。さらにこの膜上にスパッタリングによって厚さ１μｍのカーボン膜を形成して導電層とし、実施例３〜７のリチウム二次電池用負極を得た。
【００６４】
（ｉｉｉ）特性評価
正極は、活物質としてＬｉＣｏＯ２、導電剤としてケッチェンブラック、結着剤としてポリフッ化ビニリデン（ＰＶｄＦ）ディスパージョン、増粘剤としてカルボキシメチルセルロース（ＣＭＣ）を純水に混合したスラリーを集電体用アルミ箔上に塗布し、乾燥させたのちロールで圧延して厚みを調整して、作製した。非水電解液は、１ｍｏｌ／ｌのＬｉＰＦ６を含むエチレンカーボネートとジエチルカーボネートの混合溶液を用いた。
上記の負極、正極、電解液等を用いてＬｉ二次電池を構成し、実施例１と同様の方法で充放電特性を評価した。
【００６５】
（比較例１）
実施例１のＣＮＨに変えて、カーボンナノチューブ（ＣＮＴ、繊維径１５０ｎｍ、繊維長８μｍ、昭和電工株式会社製、ＶＧＣＦ）を分散させた多孔質シリカ膜からなるリチウム二次電池用負極を、上記実施例１と同様の方法によって作製した。
【００６６】
実施例１〜７および比較例１の特性評価結果を表１に示す。表１に示すように、実施例１〜７では、５０サイクルの充電・放電後でも放電容量の維持率は８０％以上となり、優れたサイクル特性であった。一方、比較例１では、５０サイクルの充電・放電後の放電容量の維持率は、６１％となり、充電・放電サイクルによる歪に起因した容量の劣化が顕著であった。
【００６７】
【表１】
2010118330.tif 000003
【００６８】
（実施例８、９）
次に本発明の別の実施例について説明する。
実施例８、９は、導電助剤として、ＣＮＨに加えて、ケッチェンブラック（ＣＢ）（ケッチェン・ブラック・インターナショナル株式会社製、ケッチェンブラックＥＣ）またはアセチレンブラック（ＡＢ）（平均粒径３５ｎｍ、電気化学工業株式会社製、粉状品）を用いた以外は、実施例１と同様の方法によって作製した。
【００６９】
（比較例２〜４）
実施例１の導電剤として、ＣＮＨに変えて、ＣＢ、ＡＢ又はＮｉ粉末（平均粒径２００ｎｍ、ＪＦＥミネラル株式会社製、ＮＦＰ２０１Ｓ）をそれぞれ用いたものを比較例２、３、４として作製した。
【００７０】
実施例８、９および比較例２、３、４の特性評価結果を表２に示す。表２に示すように、実施例８、９では、５０サイクルの充電・放電後でも放電容量の維持率は８５％以上となり、優れたサイクル特性であった。一方、比較例２、３および４では、初期容量はそれぞれ１０５５ｍＡｈ／ｇ、１１００ｍＡｈ／ｇ、および１０４０ｍＡｈ／ｇであったが、５０サイクルの充電・放電サイクル後の放電容量は、それぞれ４２２ｍＡｈ／ｇ、４２０ｍＡｈ／ｇ、および４００ｍＡｈ／ｇであり、実施例と比較して大幅に低下した。
【００７１】
【表２】
2010118330.tif 000004
【００７２】
放電容量評価後の比較例２〜４の負極をＳＥＭ観察したところ、電極表面に多数のクラックが観察され、シリカ粒子同士の導電性ネットワークが破壊され、充電・放電反応に利用されない粒子が多数存在することがわかった。
【００７３】
（実施例１０）
（ｉ）負極スラリーの調製
次に、本発明の別の実施例として、スラリー法によって作製した負極について説明する。リチウムイオンの吸蔵放出が可能な、平均粒径５μｍのケイ素（Ｓｉ）粉末（（株）高純度化学研究所製、ＳＩＥ２３ＰＢ）４５ｇに、カーボンナノホーン（ＮＥＣ（株）製）５ｇをハイブリダイザー（（株）奈良機械製作所製、ＮＨＳ−０型）で複合化させた後、結着剤としてスチレンブタジエンラバー（ＳＢＲ）４０ｗｔ％のエマルジョン（日本ゼオン製、ＢＭ４００Ｂ）２ｇ、スラリーの粘度を調整する増粘剤としてカルボキシメチルセルロースナトリウム（ダイセル化学工業（株）製、＃２２００）１ｗｔ％溶液５ｇの割合で混合してスラリーを作製した。
（ｉｉ）負極の作製
調製したスラリーを自動塗工装置のドクターブレードを用いて、厚さ１０μｍの集電体用電解銅箔（古河電気工業（株）製、ＮＣ−ＷＳ）上に８０μｍの厚みで塗布し、７０℃で乾燥させてリチウム二次電池用負極を製造した。
（ｉｉｉ）特性評価は実施例３と同じ条件で行った。
【００７４】
（実施例１１）
実施例１０のケイ素粉末の代わりに、一酸化ケイ素（ＳｉＯ）粉末（（株）高純度化学研究所製、ＳＩＯ０２ＰＢ）を平均粒度２０μｍに分級して使用した以外は、負極スラリーの調製、負極の作製および特性評価は実施例１０と同じ条件で行った。
【００７５】
（比較例５）
実施例１０のカーボンナノホーンの代わりに、カーボンナノファイバ（昭和電工（株）、気相法炭素繊維ＶＧＣＦφ１５０ｎｍ）を使用した以外は、負極スラリーの調製、負極の作製および特性評価は実施例１０と同じ条件で行った。
【００７６】
実施例１０、１１、および比較例５の特性評価結果を表３に示す。実施例１０、１１では、５０サイクルの充電・放電後でも放電容量の維持率は８５％以上となり、優れたサイクル特性であった。一方、比較例５では、初期容量は１１９１ｍＡｈ／ｇであったが、５０サイクルの充電・放電サイクル後の放電容量は、初期容量の６５％になり、大幅に低下した。
【００７７】
【表３】
2010118330.tif 000005
【００７８】
（実施例１２）
（ｉ）負極スラリーの調整
次に、本発明の別の実施例として、メカノケミカル法により作製された負極活物質の凝集体を用いて、スラリー法によって作製した負極について説明する。リチウムイオンの吸蔵放出が可能な、平均粒径５μｍのシリコン（Ｓｉ）粉末（（株）高純度化学研究所製、ＳＩＥ２３ＰＢ）２９ｇに、平均粒径８０ｎｍのカーボンナノホーン（ＮＥＣ（株）製）１ｇをナノレベルで精密混合できるメカノケミカル法で複合化させた後、導電助剤として平均粒径３５ｎｍのアセチレンブラック（電気化学工業株式会社製、粉状品）７０ｇ、結着剤としてスチレンブタジエンラバー（ＳＢＲ）４０ｗｔ％のエマルジョン（日本ゼオン製、ＢＭ４００Ｂ）２．５ｇ（固形分１ｇに相当する量）、スラリーの粘度を調整する増粘剤としてカルボキシメチルセルロースナトリウム（ダイセル化学工業（株）製、＃２２００）１ｗｔ％溶液５００ｇ（固形分５ｇに相当する量）を混合してスラリーを作製した。
（ｉｉ）負極の作製
調製したスラリーを自動塗工装置のドクターブレードを用いて、厚さ１０μｍの集電体用電解銅箔（古河電気工業（株）製、ＮＣ−ＷＳ）上に乾燥後膜厚が１５μｍとなる厚みで塗布し、７０℃で乾燥させてリチウム二次電池用負極を製造した。
（ｉｉｉ）特性評価
上記の負極と、１ｍｏｌ／ｌのＬｉＰＦ６を含むエチレンカーボネートとジエチルカーボネートの混合溶液からなる電解質と、金属Ｌｉ箔対照電極を用いてリチウム二次電池を構成し、充放電特性を調べた。特性の評価は、初回の放電容量の測定のみを行った。放電容量は、有効な活物質Ｓｉの重量を基準として算出した。まず、２５℃環境下において、電流値を０．１Ｃ、電圧値を０．０２Ｖまで定電流定電圧条件で充電を行い、電流値が０．０５Ｃに低下した時点で充電を停止した。次いで、電流値０．１Ｃの条件で、金属Ｌｉに対する電圧が１．５Ｖとなるまで放電を行い、０．１Ｃ初期放電容量を測定した。なお、１Ｃとは、１時間で満充電できる電流値である。また、充電と放電はともに２５℃環境下において行った。
【００７９】
（実施例１３）
平均粒径６０ｎｍのシリコンナノ粒子（Ｈｅｆｅｉ  Ｋａｉ’ｅｒ  ＮａｎｏＴｅｃｈ製）２７ｇに、実施例１２に記載のカーボンナノホーン１１ｇをメカノケミカル法で複合化した後、導電助剤として実施例１２に記載のアセチレンブラック６２ｇ、実施例１２と同様の結着剤と増粘剤とを混合してスラリーを作製した。負極の作製および特性評価は実施例１２と同じ条件で行った。
【００８０】
（実施例１４）
実施例１３に記載のシリコンナノ粒子４９ｇに、実施例１２に記載のカーボンナノホーン２１ｇをメカノケミカル法で複合化した後、導電助剤として実施例１２に記載のアセチレンブラック３０ｇ、実施例１２と同様の結着剤と増粘剤とを混合してスラリーを作製した。負極の作製および特性評価は実施例１２と同じ条件で行った。
【００８１】
（実施例１５）
平均粒径１００ｎｍのシリコン鉄合金ナノ粒子（モル比  Ｓｉ：Ｆｅ＝３：１）２７ｇに、実施例１２に記載のカーボンナノホーン１１ｇをメカノケミカル法で複合化した後、導電助剤として実施例１２に記載のアセチレンブラック６２ｇ、実施例１２と同様の結着剤と増粘剤とを混合してスラリーを作製した。負極の作製および特性評価は実施例１２と同じ条件で行った。なお、シリコン鉄合金ナノ粒子は、シリコン粉末と鉄粉末とをモル比でＳｉ：Ｆｅ＝３：１になるように混合および乾燥した混合粉末を、Ａｒガスのプラズマ中にキャリアガスで連続的に供給することにより作製した。
【００８２】
（実施例１６）
実施例１５に記載のシリコン鉄合金ナノ粒子４９ｇに、実施例１２に記載のカーボンナノホーン２１ｇをメカノケミカル法で複合化した後、導電助剤として実施例１２に記載のアセチレンブラック３０ｇ、実施例１２と同様の結着剤と増粘剤とを混合してスラリーを作製した。負極の作製および特性評価は実施例１２と同じ条件で行った。
【００８３】
（実施例１７）
実施例１５に記載のシリコン鉄合金ナノ粒子７０ｇに、実施例１２に記載のカーボンナノホーン３０ｇをメカノケミカル法で複合化した後、導電助剤を添加せずに、実施例１２と同様の結着剤と増粘剤とを混合してスラリーを作製した。負極の作製および特性評価は実施例１２と同じ条件で行った。
【００８４】
（実施例１８）
実施例１３に記載のシリコンナノ粒子７０ｇに、実施例１２に記載のカーボンナノホーン３０ｇをメカノケミカル法で複合化した後、導電助剤を添加せずに、実施例１２と同様の結着剤と増粘剤とを混合してスラリーを作製した。負極の作製および特性評価は実施例１２と同じ条件で行った。
【００８５】
（比較例６）
実施例１２に記載のシリコン粉末９０ｇに、カーボンナノホーンを添加せずに、導電助剤として実施例１２に記載のアセチレンブラック１０ｇを添加し、実施例１２と同様の結着剤と増粘剤とを混合してスラリーを作製した。負極の作製および特性評価は実施例１２と同じ条件で行った。
【００８６】
（比較例７）
実施例１３に記載のシリコンナノ粒子５０ｇに、カーボンナノホーンを添加せずに、導電助剤として実施例１２に記載のアセチレンブラック５０ｇを添加し、実施例１２と同様の結着剤と増粘剤とを混合してスラリーを作製した。負極の作製および特性評価は実施例１２と同じ条件で行った。
【００８７】
（比較例８）
実施例１５に記載のシリコン鉄合金ナノ粒子１００ｇに、カーボンナノホーンと導電助剤を添加せずに、実施例１２と同様の結着剤と増粘剤とを混合してスラリーを作製した。負極の作製および特性評価は実施例１２と同じ条件で行った。
【００８８】
（比較例９）
実施例１３に記載のシリコンナノ粒子７０ｇに、カーボンナノホーンを添加せずに、実施例１２に記載のアセチレンブラック３０ｇをメカノケミカル法で複合化した後、実施例１２と同様の結着剤と増粘剤とを混合してスラリーを作製した。負極の作製および特性評価は実施例１２と同じ条件で行った。
【００８９】
実施例１２に係る複合化前後の負極活物質の観察を、走査型電子顕微鏡（日立製、Ｓ−９００）を用いて行った。図１（ａ）は、複合化前の負極活物質である平均粒径５μｍのシリコン（Ｓｉ）粉末のＳＥＭ像であり、図１（ｂ）は図１（ａ）の高倍率像である。直径５μｍ程度の大きい粒子の表面に微小なシリコンの粉末が付着していることが分かる。図１（ｃ）は、複合化後の負極活物質のＳＥＭ像であり、図１（ｄ）は図１（ｃ）の高倍率像である。複合化前後で、直径５μｍ程度の粒子が砕かれずに、粒子の表面に微細なカーボンナノホーンの粒子が大量に付着していることが分かる。なお、重量比でシリコン：ＣＮＨ＝２９：１は、粒径５μｍのシリコン粉末の表面に、粒径８０ｎｍのＣＮＨが一層覆う比率であったが、図１（ｄ）では、ＣＮＨでシリコン粉末の全表面を覆うことはできなかった。これは、シリコン粉末に含まれていた、粒径が５μｍよりも小さいシリコンの破砕片が微粒子として無視できない程度に存在し、これらの微粒子の比表面積が大きいために、ＣＮＨを吸着し、ミクロンサイズのシリコン粒子の表面を均一に覆うには、ＣＮＨが不足したためと考えられる。このことより、２倍の量のＣＮＨを加えた、シリコン:ＣＮＨの重量比が２９：２程度であることがより好ましい。
【００９０】
実施例１２、実施例１３、実施例１５に係るメカノケミカル法により作製された負極活物質の凝集体の観察と元素分析を、走査型電子顕微鏡（日立製、Ｓ−９００）を用いて行った。図２（ａ）〜（ｄ）に、実施例１２に係る負極活物質のＳＥＭ−ＥＤＸ（Ｓｃａｎｎｉｎｇ  Ｅｌｅｃｔｒｏｎ  Ｍｉｃｒｏｓｃｏｐｅ−Ｅｎｅｒｇｙ  Ｄｉｓｐｅｒｓｉｖｅ  Ｘ−ｒａｙ  Ｓｐｅｃｔｒｏｓｃｏｐｙ）分析結果を示す。図２（ａ）のＳＥＭ像より、破砕により作製されたシリコン粉末の表面に微細な粉末が全体に付着していることがわかる。図２（ｂ）の元素分析結果より、視野内にシリコンと炭素とわずかな酸素が検出されていることがわかる。酸素は、メカノケミカル法での複合化工程において、空気中の酸素が取り込まれたものと考えられる。図２（ｃ）と図２（ｄ）の元素マッピングより、視野内のシリコン粉末の表面には、シリコンと炭素の両方がナノサイズで均一に分散して存在することがわかる。シリコン粉末の表面の任意の３μｍ四方の領域を観察しても、シリコンと炭素の両方が検出される。
【００９１】
図３（ａ）〜（ｄ）に、実施例１３に係る負極活物質のＳＥＭ−ＥＤＸ分析結果を示す。図３（ａ）のＳＥＭ像より、２００ｎｍより小さい粒子が凝集している様子が観察される。図３（ｂ）の元素分析結果より、視野内にシリコン、酸素、炭素が検出されていることがわかる。図３（ｃ）と図３（ｄ）の元素マッピングより、視野内の凝集体の表面には、シリコンと炭素の両方がナノサイズで均一に分散して存在することがわかる。凝集体の表面の任意の３μｍ四方の領域を観察しても、シリコンと炭素の両方が検出される。
【００９２】
図４（ａ）〜（ｅ）に、実施例１５に係る負極活物質のＳＥＭ−ＥＤＸ分析結果を示す。図４（ａ）のＳＥＭ像より、２００ｎｍより小さい粒子が凝集している様子が観察される。なお、原子番号の大きい鉄が含まれているため、凝集体が白く明るく観察される。図４（ｂ）の元素分析結果より、視野内に鉄、シリコン、炭素とわずかな酸素が検出されていることがわかる。図４（ｃ）と図４（ｄ）と図４（ｅ）の元素マッピングより、視野内の凝集体の表面には、鉄とシリコンと炭素の全てがナノサイズで均一に分散して存在することがわかる。凝集体の表面の任意の３μｍ四方の領域を観察しても、鉄とシリコンと炭素の全てが検出される。
【００９３】
実施例１２〜１８と比較例６〜９の結果を、表４と表５にまとめた。実施例１５〜１７は、合金中のリチウム吸蔵可能なシリコンの重量あたりの初期容量を示した。実施例１２と比較例６とを比較すると、カーボンナノホーンのわずかな添加により、飛躍的に初期容量が増加したことがわかる。また、実施例１３と比較例７および実施例１５と比較例８を比べると、カーボンナノホーンを添加することで、初期容量が飛躍的に増加したことがわかる。
【００９４】
【表４】
2010118330.tif 000006
【００９５】
【表５】
2010118330.tif 000007
【００９６】
また、実施例１８と比較例９とを比べると、カーボンナノホーンの代わりにアセチレンブラックをメカノケミカル法で複合化したとしても、初期容量に大きな差があることがわかる。
【００９７】
一方、実施例１３と１４と１８を比べると、導電助剤であるアセチレンブラックの添加量が増えるほど、初期容量が高くなる傾向がある。この傾向は、実施例１５，１６，１７においても確認される。
【００９８】
なお、実施例１３と１５、実施例１４と１６、実施例１８と１７をそれぞれ比べると、シリコン鉄合金ナノ粒子を用いると、初期容量が大きくなる。これは、実施例１５〜１７においては、シリコン鉄合金ナノ粒子にリチウムを吸蔵し難い鉄あるいは鉄シリサイドが含まれていても、リチウム吸蔵可能なシリコンの重量あたりの初期容量を示しているからである。
【００９９】
以上説明したように、本願発明に係るリチウム二次電池用負極材料は、負極活物質として放電容量の大きいケイ素系材料を用い、かつ、導電剤としてカーボンナノホーンを複合化している。このため、負極活物質の容積占有率を十分とることができ、かつ優れたサイクル特性を有するリチウム二次電池用負極材料、およびこれを用いたリチウム二次電池を提供することが可能となる。
【０１００】
また、負極活物質に導電剤であるＣＮＨを混合（ハイブリッド化）する方法としては、上記のようなメカノケミカル法だけでなく、様々な方法を採用することができる。
【０１０１】
例えば、ＣＮＨおよびＣＮＨをハイブリッドさせるためのバインダーとして流動パラフィンをそれぞれ準備し、Ｍｇ２Ｎｉ合金粉末、ＣＮＨおよび流動パラフィンを重量比が９９：１：１０となるように、不活性雰囲気下において混合した。均一に混合させた混合体を金型に入れ、およそ５００ｋｇｆ／ｃｍ２の圧力で押し固め、圧粉成形体を得る。得られた圧粉成形体に不活性雰囲気下で６００℃、１時間の熱処理を行い、バインダーである流動パラフィンを熱分解させて昇華除去することによって空隙部が形成され、かつＣＮＨが分散したリチウム二次電池用負極材料を得ることができる。
【図１】
2010118330.tif 000008
【図２】
2010118330.tif 000009
【図３】
2010118330.tif 000010
【図４】
2010118330.tif 000011